СПОСОБ ПОЛУЧЕНИЯ СИККАТИВА ДЛЯ ЛАКОКРАСОЧНЫХ МАТЕРИАЛОВ

Способ получения сиккатива для лакокрасочных материалов путем взаимодействия 2-этилгексановой кислоты с оксидом цинка, гидроксидом кобальта и диоксидом марганца при последовательной загрузке компонентов: оксида цинка при 90-100°С, гидроксида кобальта при 110-120°С, диоксида марганца при 120-130°C с одновременным введением для снижения температуры реакции этиленгликоля в количестве 3-5 мас.% по отношению к диоксиду марганца и мольном соотношении исходных компонентов: гидроксид кобальта: диоксид марганца: оксид цинка: 2-этилгексановая кислота 0,067-0,074: 0,144-0,159: 0,243-0,268: 1,0 с последующим введением растворителя: уайт-спирита, и/или нефраса С4, и/или топлива для реактивных двигателей ТС-1 или их смеси в количестве 53,0-77,0 мас.%, обеспечивающем содержание активных металлов в смесевом кобальт-марганец-цинковом сиккативе: кобальта 0,5-1,0 мас.%, марганца 1,0-2,0 мас.%, цинка 2,0-4,0 мас.%.